СПОСОБ ПОПУТНОГО ПОЛУЧЕНИЯ С ИСПОЛЬЗОВАНИЕМ ВОССТАНОВИТЕЛЯ СПЛАВА ЖЕЛЕЗА (Fe), ТИТАНА (Ti) И КРЕМНИЯ (Si)

2
2
3
3
1. Способ попутного получения с использованием восстановителя сплава железа (Fe), титана (Ti) и кремния (Si) при выполнении доменной плавки титаномагнетитовых концентратов, включающий подачу в реакционную емкость горячего исходного доменного шлака с содержанием двуокиси титана (TiO) в интервале 7÷20 мас.%, содержанием глинозема (AlO) в интервале 14÷16 мас.%, и подачу в реакционную емкость металлического алюминия (Al) в составе восстановителя, отличающийся тем, что в качестве реакционной емкости используют шлаковую чашу доменной печи, горячий исходный доменный шлак подают в шлаковую чашу в жидком состоянии с литейного двора доменной печи, в шлаковую чашу дополнительно подают флюс, а в качестве восстановителя подают ферроалюминий или металлический алюминий, утяжеленный железом, или смесь ферроалюминия с металлическим алюминием, утяжеленным железом, характеризующиеся значениями плотности в интервале от значения плотности жидкого исходного доменного шлака до 5,5 кг/дм.
2. Способ по п. 1, отличающийся тем, что металлический алюминий в составе восстановителя подают в количестве, превышающем в 0,6÷2,5 раза стехиометрическое количество металлического алюминия, рассчитанное по реакции
2
2
3
4А1+3TiO=3Ti+2AlO,
в которой в качестве двуокиси титана учитывают всю двуокись титана, суммарно содержащуюся в количествах жидкого исходного доменного шлака, флюса и восстановителя, подаваемых в шлаковую чашу.
3. Способ по п. 1, отличающийся тем, что в шлаковую чашу сначала подают флюс, затем подают жидкий исходный доменный шлак, а восстановитель подают в период наполнения объема шлаковой чаши от 50 до 70%.
4. Способ по п. 1, отличающийся тем, что в качестве флюса подают глиноземсодержащий флюс.
5. Способ по п. 1, отличающийся тем, что в качестве флюса подают флюс, содержащий двуокись титана.
6. Способ по пункту 1, отличающийся тем, что в качестве флюса подают известняк или доломит, или их смесь в любых пропорциях.
7. Способ по п. 4, отличающийся тем, что обеспечивают содержание глинозема в конечном шлаке не менее 35 мас.% тем, что металлический алюминий в составе восстановителя подают в количестве не менее 72 кг на 1 т исходного доменного шлака, подаваемого в шлаковую чашу, а глинозем в составе флюса подают в количестве не менее 110 кг на 1 т исходного доменного шлака, подаваемого в шлаковую чашу.
8. Способ по п. 5, отличающийся тем, что обеспечивают содержание глинозема в конечном шлаке не менее 35 мас.% тем, что металлический алюминий в составе восстановителя подают в количестве не менее 136 кг на 1 т исходного доменного шлака, подаваемого в шлаковую чашу, а двуокись титана в составе флюса подают в количестве не менее 82 кг на 1 т исходного доменного шлака, подаваемого в шлаковую чашу.
9. Способ по п. 1, отличающийся тем, что в качестве шлаковой чаши используют шлаковую чашу, выполненную из жаростойкого чугуна.